(57)【要約】電極上に形成された硫酸鉛皮膜を脱落・浮遊させることなく、微粒子状に溶解させることができ、それにより鉛蓄電池の性能を回復して長寿命化を図ることができる、新規な硫酸鉛皮膜の除去装置を提供することを目的とする。また、電極を傷めることなく、外部にノイズが発生することがない、新規な硫酸鉛皮膜の除去装置を提供することを目的とする。上記課題を解決するため、本発明は、鉛蓄電池に取り付けて、前記鉛蓄電池の電極上にサルフェーション現象によって生ずる硫酸鉛皮膜を除去するために用いられる装置であって、電圧検出器、基準電圧発生器、電圧比較器、動作・非動作切替器、発振器、増幅器、波形整形回路、ネガティブパルス電流発生器、及び通電表示器を備え、表皮効果を伴う短いパルス幅のパルス電流を出力して前記皮膜の表層部を集中的に分解する硫酸鉛皮膜の除去装置である。パルス電流のパルス幅は、１μ秒以下であることが好ましい。
2004030137.tif 000002
【特許請求の範囲】
【請求項１】
鉛蓄電池に取り付けて、前記鉛蓄電池の電極上にサルフェーション現象によって生ずる硫酸鉛皮膜を除去するために用いられる装置であって、電圧検出器、基準電圧発生器、電圧比較器、発振器、増幅器、波形整形回路、ネガティブパルス電流発生器、及び通電表示器を備え、表皮効果を伴う短いパルス幅のパルス電流を出力して前記皮膜の表層部を集中的に分解する硫酸鉛皮膜の除去装置。
【請求項２】
請求の範囲１記載の硫酸鉛皮膜の除去装置において、パルス電流のパルス幅が、１μ秒以下であることを特徴とする硫酸鉛皮膜の除去装置。
【請求項３】
請求の範囲１又は２記載の硫酸鉛皮膜の除去装置の電源として、前記除去装置の取り付け対象である鉛蓄電池を利用することを特徴とする硫酸鉛皮膜の除去装置。
【発明の詳細な説明】
【技術分野】  本発明は、鉛蓄電池の電極上にサルフェーション現象によって生じる硫酸鉛（ＰｂＳＯ４）皮膜を除去するための装置に関する。
【背景技術】  従来、鉛蓄電池におけるサルフェーション現象が大きな問題となっている。サルフェーションとは、鉛蓄電池の放電によって生成する硫酸鉛（ＰｂＳＯ４）が、放電条件や放置されるときの周囲温度の上下、振動等によって極板上に析出し、次第に成長して不導体皮膜を形成する現象である。これにより内部抵抗が増大し、電池の性能が低下したり、使用不可能になることがあった。
上記の硫酸鉛皮膜の成長を阻止するためには、放電条件、温度、振動等を細心の注意をもって管理する必要がある。しかしながら、実際の鉛蓄電池の使用において、使用者が絶えずこのような注意をはかることは不可能に近い。したがって、硫酸鉛皮膜を除去して、鉛蓄電池の性能を回復させるための装置の開発が望まれていた。
従来の硫酸鉛皮膜の除去装置として、鉛蓄電池にパルス電流を流し、電極とその表面に成長した硫酸鉛皮膜との間に電撃ショックを与えることによって皮膜を除去する装置が知られている。
例えば、特開２０００−１５６２４７号公報には、蓄電池の極板表面に付着した硫酸鉛を剥離する電流パルスを発生する回路を内蔵する鉛蓄電池活性器が記載されている。
また、特開２０００−３２３１８８号公報には、放電パルス電流を流した直後に、この放電した電気量よりも大きな電気量の充電パルス電流を印加することを特徴とする鉛蓄電池の活性化法が記載されている。さらに、その放電パルス電流の電気量が０．１Ｃ以上で、かつそのパルス幅が０．０００１秒ないし１秒である旨が記載されている。
その他の類似の技術として、特許第３０７９２１２号公報及び特開２０００−４０５３７号公報が挙げられる。
上述の先行技術はいずれも、硫酸鉛皮膜を電極から物理的に剥離するものであり、鉛蓄電池の特性を一時的に回復するに過ぎなかった。すなわち、物理的に剥離しただけでは、皮膜の多くが電極下部に落下してしまい、あるいは、溶解せずに電解液中に浮遊した状態となるため、電池の放電時には再び電極板に皮膜が付着してしまうという問題があった。
また、落下もしくは浮遊した硫酸鉛は、すぐには電解液に溶解しないため、電解液の比重は低いままで正常な値に回復しないという問題があり、仮に、直ちに比重を戻そうとすると希硫酸を補充しなければならなかった。
さらに、希硫酸を補充した後に、電極下部に落下していた硫酸鉛皮膜が次第に溶液中に還元され、そのために比重が過度に上昇し、電極表面を傷め、あるいは電極全体を破壊して、鉛蓄電池自体の寿命を短くするという欠点もあった。
また、硫酸鉛皮膜とともに、薄くなった電極板も同時に脱落させてしまう場合があり、化学反応を起こす電極板の面積が小さくなるため必要な電力を取り出せなくなるという欠点もあった。その他にも、パルス電流の印加によって外部にノイズが発生するといった問題もあった。
そこで本発明は、上記従来の状況に鑑み、電極上に形成された硫酸鉛皮膜を脱落・浮遊させることなく、微粒子状に溶解させることができ、それにより鉛蓄電池の性能を回復して長寿命化を図ることができる、新規な硫酸鉛皮膜の除去装置を提供することを目的とする。
また、電極を傷めることなく、外部にノイズが発生することがない、新規な硫酸鉛皮膜の除去装置を提供することを目的とする。
【発明の開示】
上記課題を解決するため、本発明に係る装置は、鉛蓄電池に取り付けて、前記鉛蓄電池の電極上にサルフェーション現象によって生ずる硫酸鉛皮膜を除去するために用いられる装置であって、電圧検出器、基準電圧発生器、電圧比較器、発振器、増幅器、波形整形回路、ネガティブパルス電流発生器、及び通電表示器を備え、表皮効果を伴う短いパルス幅のパルス電流を出力して前記皮膜の表層部を集中的に分解することを特徴とするものである。
【図面の簡単な説明】図１は、本発明に係る硫酸鉛皮膜の除去装置の回路構成を示す図である。
図２は、図１のＡ、Ｂ、及びＣ点における波形を示す図である。
図３は、本発明の硫酸鉛皮膜の除去装置の取り付け方法を示す図である。
図４は、本発明の硫酸鉛皮膜の除去装置の取り付け方法を示す図である。
図５は、実施例１の測定結果を示すグラフである。
【発明を実施するための最良の形態】  上記課題を解決するため、本発明は、鉛蓄電池に取り付けて、前記鉛蓄電池の電極上にサルフェーション現象によって生ずる硫酸鉛皮膜を除去するために用いられる装置であって、電圧検出器、基準電圧発生器、電圧比較器、発振器、増幅器、波形整形回路、ネガティブパルス電流発生器、及び通電表示器を備え、表皮効果を伴う短いパルス幅のパルス電流を出力して前記皮膜の表層部を集中的に分解することを特徴とする。
上記構成によれば、装置を鉛蓄電池に取り付け、硫酸鉛皮膜が形成された電極に対して表皮効果（ｓｋｉｎ  ｅｆｆｅｃｔ）を伴うような短いパルス幅を有するパルス電流を印加することによって、皮膜の表層部、すなわち表皮効果から導かれる表皮深さ（ｓｋｉｎ  ｄｅｐｔｈ）の範囲に電荷が集中し、硫酸鉛皮膜が鉛イオンと硫酸イオンとに順次分解される。
また、本発明は、上記の硫酸鉛皮膜の除去装置において、パルス電流のパルス幅が、１μ秒以下であることを特徴とする。
上記構成によれば、電極自体を傷つけず、硫酸鉛皮膜の表層部のみを溶解させるためのパルス幅の値が最適化される。また、微小電流であるので、電池の外部にノイズを発生することがない。
さらに、本発明は、上記の硫酸鉛皮膜の除去装置の電源として、前記除去装置の取り付け対象である鉛蓄電池を利用することを特徴とする。
上記構成によれば、装置を取り付ける鉛蓄電池自体を電源として利用することで、電極への硫酸鉛の付着が効果的に防止される。
以下、本発明を詳細に説明する。
本発明に係る硫酸鉛皮膜の除去装置の回路構成の一例を図１に示す。図１の装置は、電圧検出器、基準電圧発生器、電圧比較器、動作・非動作切替器、発振器、増幅器、波形整形回路、ネガティブパルス電流発生器、通電表示器から構成されている。ここで、動作・非動作切替器は、入・切のために設けるものであり、なくても構わない。
図２には、図１のＡ、Ｂ、及びＣ点における波形を示している。Ｃ点において、表皮効果（ｓｋｉｎ  ｅｆｆｅｃｔ）を伴う短いパルス幅のネガティブなパルス電流が発生し、これを鉛蓄電池に供給することにより、硫酸鉛皮膜を微粒子状に分解することができる。
ここで表皮効果とは、高周波電流が導体の表面層に局限されて内部に入らない現象をいう。この効果により、パルス幅から決定される表皮深さ（ｓｋｉｎ  ｄｅｐｔｈ）の範囲に電荷が集中し、硫酸鉛皮膜の表層部、具体的には硫酸鉛の突起状結晶の先端などから、鉛イオンと硫酸イオンとに微粒子状に順次分解することになる。
したがって、従来のように硫酸鉛皮膜が電極から剥離、脱落したり、結晶状態のまま電解液中に浮遊したりすることがない。
また、表皮効果を伴うほどの短いパルス幅を有するパルス電流は、非常に微弱な電流であり、電極自体を傷めることがない。そして、ノイズもほとんど発生しないため、バッテリー以外の外部に悪影響を及ぼすことがないという利点がある。
さらに、サルフェーションによるジュール熱の発生が抑制されるため、電極が歪んだりせず、熱による電池の水枯れも予防することができる。
装置から出力されるパルス電流のパルス幅は、表皮効果を伴う範囲であれば適用可能である。具体的には、１μ秒以下、就中、０．１μ〜１μ秒に設定することが好ましい。この範囲であると、計算される表皮厚さは０．０１ｍｍ程度となるため、電荷が皮膜の内部に入らずに、表層部に集中させることができる。
１μ秒を超える場合には、硫酸鉛皮膜と電極との界面が熱振動し、その結果、皮膜の多くが溶解することなくそのまま剥離・脱落してしまうため不適である。
また、パルス電流のパルス数は、多くすると硫酸鉛皮膜の分解速度は大きくなるが、熱が発生する場合があるので、これらのバランスを考慮して適宜設定される。具体的には、１秒間当たり８０００〜１２０００回程度とすることが好ましい。
パルス電流の電圧、電流値は、小さ過ぎると硫酸鉛皮膜を分解することができず、逆に大き過ぎると熱が発生して悪影響を与えるため、これらを考慮して適宜設定される。具体的には、１２〜１０８Ｖ、１０〜１２０ｍＡの範囲が好ましいが、パルス幅やパルス数によっても異なるため、特に限定されるものではない。
また、図１に示す装置の電源は、外部電源を別に設けても良いが、取り付け対象である鉛蓄電池自体を電源として利用することが好ましい。鉛蓄電池の微小電力を常時消費することにより、硫酸鉛皮膜の電極への付着を効果的に防止することができる。
上記のような装置を鉛蓄電池に取り付けるには、装置を鉛蓄電池の電極に接続すれば良く、その手段は適宜選択することができる。例えば、乗用車、バス、トラック等の場合には、図３に示すようなシガレットコネクタを利用することができる。もしくは、図４に示す端子を直接、鉛蓄電池に螺子を用いて取り付けても良い。
鉛蓄電池に対してパルス電流を印加すると同時に、又はパルス電流を印加した後には、さらに充電を行うことが好ましい。これにより、パルス電流によって再溶解した鉛イオンが還元され、鉛もしくは二酸化鉛の電極として再生する。その結果、電解液比重は初期の適正な値に戻り、電池の性能を急速に回復させることができる。このことは、本発明のように皮膜の表層部を微粒子状に分解させることによって初めて得られる効果であり、従来のように電撃ショックによって皮膜を剥離させる場合には、充電しても硫酸鉛結晶が再付着してしまうため不可である。
充電をパルス電流の印加とともに行う場合には、硫酸鉛皮膜は常に分解、還元されるため、サルフェーションの進行が抑制され、鉛蓄電池の性能を長時間維持することができる。
また、多量の硫酸鉛皮膜が付着して性能が低下した鉛蓄電池に対しては、パルス電流を印加した後に充電を行い、その一連の工程を繰り返して行うことが効果的である。これにより、電極表面の硫酸鉛の結晶は表層部から分解されてスポンジ状となり、電解液の比重は印加時間に比例して大きくなり、鉛蓄電池の性能を初期状態まで回復させることができる。
以上、本発明の硫酸鉛皮膜の除去装置は、種々の鉛蓄電池に対して使用することができる。具体例として、乗用車、トラック、バス、ヨット、モーターボート、漁船、船舶、農器具、建設工具、建設機械、電動フォークリフト、電動カート、ゴルフカート、清掃スイーパー、電動車椅子、あるいは病院、銀行、通信設備等の施設のバックアップ電源、警察、消防等の緊急無線用の鉛蓄電池等を挙げることができるが、これらに限定されるものではない。
次に、実施例を示して本発明をさらに詳細に説明する。
図１のような回路構成を有する専用パルス発生器（１２Ｖ、１２０ｍＷ）を鉛蓄電池に取り付け、パルス幅（図２のＴ  ｎｅｇ．）が１μ秒以下のパルス電流を、１秒間に１００００回の周期で印加しつつ、鉛蓄電池の放電を行った。また、電流値は１０ｍＡに設定した。
そして、鉛蓄電池の出力電圧の時間変化を測定した。また、比較例として、パルス電流を印加しない場合について同様の測定を行った。その結果を、表１及び図５に示す。
表１及び図５から明らかなように、実施例の装置を接続した鉛蓄電池は、比較例に比べて、より長時間にわたり一定電圧を維持することができた。また、表２に示すように、実施例の容量は比較例よりも大きくなった。これにより、本発明の装置が鉛蓄電池の長寿命化に寄与し得ることが示された。
また、放電後の電池内部を観察したところ、比較例では希硫酸中に硫酸鉛の粉末が浮遊し、電極にも皮膜が若干付着しているのが見られたが、実施例の場合は硫酸鉛皮膜の成長はほとんど見られなかった。
2004030137.tif 000003
2004030137.tif 000004
2004030137.tif 000005
【産業上の利用可能性】  以上、本発明に係る硫酸鉛皮膜の除去装置は、鉛蓄電池に対して１μ秒以下という短いパルス幅のパルス電流を印加するため、表皮効果によって皮膜の表層部に電荷を集中させることができる。そのため、皮膜が電極から剥離・脱落することなく、希硫酸との境界近傍である表層部から微粒子状に再溶解させることができる。
したがって、皮膜が形成されて劣化してしまった鉛蓄電池の性能を回復させることができ、また、硫酸鉛の再結晶化を阻害するため、サルフェーションの進行を予防し、鉛蓄電池の長寿命化を図ることができる。
さらに、印加するパルス電流は、微小電流であるため、電極自体を傷めることがなく、外部にノイズを発生することがない。
【図１】
2004030137.tif 000006
【図２】
2004030137.tif 000007
【図３】
2004030137.tif 000008
【図４】
2004030137.tif 000009
【図５】
2004030137.tif 000010
【国際調査報告】
2004030137.tif 000011
2004030137.tif 000012